(57)【特許請求の範囲】
【請求項１】
花木を吸水材で挟んで一定時間プレスして押し花状の花木を造り、基材の表面を研磨紙で磨いて表面に微細な凹凸を形成し、仕上用塗料のポリウレタン樹脂を基材に塗るために、その基材の表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に前記押し花状の花木を載せ、その上に前記下地用塗料を塗って前記押し花状の花木の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることを特徴とする花木を基材表面に一体的に定着させる方法。
【請求項２】
基材の表面を研磨紙で磨いて表面に微細な凹凸を形成し、仕上用塗料のポリウレタン樹脂を基材に塗るために、その基材の表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に薄物を載せ、その上に前記下地用塗料を塗って前記薄物の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることを特徴とする薄物を基材表面に一体的に定着させる方法。
【請求項３】
花木を吸水材で挟んで一定時間プレスして押し花状の花木を造り、ガラス製基材の表面に接着剤を薄く塗り、乾いた後にガラス製基材の接着剤表面を研磨紙で磨いて表面に微細な凹凸を形成し、仕上用塗料のポリウレタン樹脂をガラス製基材に塗るために、そのガラス製基材の接着剤表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られたガラス製基材の表面に前記押し花状の花木を載せ、その上に前記下地用塗料を塗って前記押し花状の花木の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることを特徴とする花木を基材表面に一体的に定着させる方法。
【請求項４】
ガラス製基材の表面に接着剤を薄く塗り、乾いた後にガラス製基材の接着剤表面を研磨紙で磨いて表面に微細な凹凸を形成し、仕上用塗料のポリウレタン樹脂をガラス製基材に塗るために、そのガラス製基材の接着剤表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に薄物を載せ、その上に前記下地用塗料を塗って前記薄物の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることを特徴とする薄物を基材表面に一体的に定着させる方法。
【発明の詳細な説明】
【０００１】
【発明の属する技術分野】
この発明は、基材の表面に押し花状にプレスされた花や木の葉などの花木や薄物の模様などを一体的に定着させて商品価値を高めるようにした花木を基材表面に一体的に定着させる方法及び薄物を基材表面に一体的に定着させる方法に関するものである。
【０００２】
【従来の技術】
基材の表面に図形、模様などが描かれることによってその商品価値が高まることは一般に知られているが、押し花状にプレスされた花や木の葉などの花木が基材の表面に模様などとして一体的に定着されたものはなかった。
【０００３】
【発明が解決しようとする課題】
基材の表面に押し花状にプレスされた花木や薄物の模様などを基材の表面に定着させる場合には、接着剤などによる定着が考えられるが、接着剤によってこれらを基材に定着させても、その後簡単に剥離して、基材の表面に一体的に定着させるのは困難である。
【０００４】
この発明は、上記のような課題に鑑み、その課題を解決すべく創案されたものであって、その目的とするところは、基材の表面に押し花状にプレスされた花や木の葉などの花木や薄物の模様などを一体的に定着させて商品価値を高めることのできる花木を基材表面に一体的に定着させる方法及び薄物を基材表面に一体的に定着させる方法を提供することにある。
【０００５】
【課題を解決するための手段】
以上の目的を達成するために、請求項１の発明は、花木を吸水材で挟んで一定時間プレスして押し花状の花木を造り、基材の表面を研磨紙で磨いて表面に微細な凹凸を形成し、仕上用塗料のポリウレタン樹脂を基材に塗るために、その基材の表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に前記押し花状の花木を載せ、その上に前記下地用塗料を塗って前記押し花状の花木の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げる手段よりなるものである。
【０００６】
また、請求項２の発明は、基材の表面を研磨紙で磨いて表面に微細な凹凸を形成し、仕上用塗料のポリウレタン樹脂を基材に塗るために、その基材の表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に薄物を載せ、その上に前記下地用塗料を塗って前記薄物の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げる手段よりなるものである。
【０００７】
また、請求項３の発明は、花木を吸水材で挟んで一定時間プレスして押し花状の花木を造り、ガラス製基材の表面に接着剤を薄く塗り、乾いた後にガラス製基材の接着剤表面を研磨紙で磨いて表面に微細な凹凸を形成し、仕上用塗料のポリウレタン樹脂をガラス製基材に塗るために、そのガラス製基材の接着剤表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られたガラス製基材の表面に前記押し花状の花木を載せ、その上に前記下地用塗料を塗って前記押し花状の花木の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げる手段よりなるものである。
【０００８】
また、請求項４の発明は、ガラス製基材の表面に接着剤を薄く塗り、乾いた後にガラス製基材の接着剤表面を研磨紙で磨いて表面に微細な凹凸を形成し、仕上用塗料のポリウレタン樹脂をガラス製基材に塗るために、そのガラス製基材の接着剤表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に薄物を載せ、その上に前記下地用塗料を塗って前記薄物の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げる手段よりなるものである。
【０００９】
【発明の実施の形態】
以下、図面に記載の発明の実施の形態に基づいて、この発明をより具体的に説明する。
【００１０】
〔実施の形態−１〕
ここで、図１（Ａ）は平面図、図１（Ｂ）は図１（Ａ）の断面図、図２は側面図、図３は側面図、図４（Ａ）〜（Ｄ）は工程の説明図、図５（Ｅ）〜（Ｈ）は工程の説明図である。
【００１１】
図１において、花や木の葉などの花木１が基材５の表面５ａに透明なポリウレタン樹脂の仕上用塗料８及び下地用塗料６によって一体的に定着されてその商品価値が高められている。この図１に図示するような花木１を基材５の表面５ａに一体的に定着させるには次の方法によって行われている。
【００１２】
花木１として例えば花を使用する場合には、花をティッシュなどの吸水材２に挟み、吸水材２で挟んだ状態で花を軽くプレスしてティッシュなどの吸水材２で花の水分を吸着させる。プレスの方法としては例えば厚みのある本３のあいだに吸水材２で挟んだ状態で花を挟み、本３に重し４を載せてプレスした状態で１日〜数日位経過させて、押し花を造る（図２参照）。
【００１３】
本３などを用いて軽くプレスをする場合において、花の表面が汚れているときには、プレスする前に予め、花の表面に付着した汚れを、水洗いしたりシンナーにより拭き取って、花の表面を綺麗にする。
【００１４】
また、花木１として例えば木の葉を使用する場合には、木の葉をティッシュなどの吸水材２に挟み、吸水材２で挟んだ状態で木の葉をプレス機４ａにかけて数日間プレスしてティッシュなどの吸水材２で木の葉の水分を吸着させて、押し花状にプレスされた木の葉を造る（図３参照）。
【００１５】
花木１を定着する基材５の表面５ａを研磨紙で磨いて表面５ａに微細な凹凸を形成する（図４（Ａ）参照）。基材５の表面５ａに微細な凹凸を形成するのは、下地用塗料６が付着し易いようにするためである。花木１を定着する基材５には、例えば木製板、金属製板、陶磁器製板などが使用される。
【００１６】
また、基材５としてはこれ以外に例えば箪笥の表面、テーブルの表面など家具類の表面部分なども含まれ、花木１が定着できる平坦な表面を有し又花木１を表面模様として利用できるものであればどのようなものでもよい。
【００１７】
基材５の表面５ａを研磨して微細な凹凸を形成させる研磨紙には、例えば１２０番目以上の小さな目の粗さのものが使用される。また、研磨紙で基材５の表面５ａに微細な凹凸を形成させるにあたり、予め基材５の表面５ａをシンナーで拭いて表面５ａの汚れをとっておく。
【００１８】
下地用塗料６は、仕上用塗料８のポリウレタン樹脂を基材５に塗るために使用されるもので、例えばキシレン４０〜５０％含有する液体Ａと、例えばキシレン１０〜２０％、酢酸エチル２０〜３０％、酢酸ブチル２０〜３０％を含有する液体Ｂとを、液体Ａ：液体Ｂ＝２：１の割合で混合した透明なものから構成されている。このうち、液体Ａは仕上用塗料８のポリウレタン樹脂を付着させる働きを有し、液体Ｂは硬化剤として働く。
【００１９】
研磨紙によって表面５ａに微細な凹凸が形成された基材５の表面５ａに、透明な下地用塗料６を薄く塗る（図４（Ｂ）参照）。即ち、下地用塗料６が基材５の表面５ａに付着する程度に薄く塗る。基材５の表面５ａには微細な凹凸が形成されているため、透明な下地用塗料６は基材５の表面５ａに容易に付着する。
【００２０】
透明な下地用塗料６を基材５の表面５ａに塗った後、直に前記の要領で造られた押し花状にプレスされた花木１を基材５の表面５ａに薄く塗られた下地用塗料６の表面に載せる（図４（Ｃ）参照）。
【００２１】
その上に再び透明な下地用塗料６を塗って、押し花状にプレスされた花木１の表面を透明な下地用塗料６で完全に被覆する。この場合、透明な下地用塗料６によって、基材５の表面５ａに薄く塗られた下地用塗料６の表面に載せた花木１の厚みが解消される程度までに十分に塗る（図４（Ｄ）参照）。
【００２２】
その後、透明な下地用塗料６の表面６ａをプレスしながら乾燥して平坦に仕上げる。例えば、下地用塗料６の表面６ａに平坦な面を有する重し７を一晩程度載せてプレスしながら乾燥して、基材５の表面５ａに塗布した下地用塗料６の表面６ａを平坦にする（図５（Ｅ）参照）。この場合、重し７の平坦な面には下地用塗料６が付着しないような面になっている。
【００２３】
透明な下地用塗料６の表面６ａを平坦に仕上げた後に（図５（Ｆ）参照）、下地用塗料６の表面６ａを研磨紙で磨いて表面６ａに微細な凹凸を形成する（図５（Ｇ）参照）。下地用塗料６の表面６ａに微細な凹凸を形成するのは、仕上用塗料８が付着し易いようにするためである。下地用塗料６の表面６ａに微細な凹凸を形成させる研磨紙には例えば１２０番目以上の小さな目の粗さのものが使用される。また、下地用塗料６の表面６ａが平坦でない場合には、研磨紙によって平坦になるように研磨する。
【００２４】
表面６ａに微細な凹凸が形成された透明な下地用塗料６の表面６ａに、ポリウレタン樹脂の透明な仕上用塗料８を数回塗って仕上げる（図５（Ｈ）参照）。即ち、透明な下地用塗料６の表面６ａに透明な仕上用塗料８を塗り、これが乾いたらまたその上に同一の透明な仕上用塗料８を塗り、これを数回例えば３回以上繰り返して、仕上げる。
【００２５】
ポリウレタン樹脂の仕上用塗料８は、例えばトルエン４０〜５０％、酢酸ブチル２０〜３０％を含有する液体Ｃと、例えばキシレン３０〜４０％、酢酸エチル３０〜４０％を含有する液体Ｄとを、液体Ｃ：液体Ｄ＝４：１の割合で混合した透明なものから構成されている。
【００２６】
〔実施の形態−２〕
ここで、図６（Ａ）は平面図、図６（Ｂ）は図６（Ａ）の断面図、図７（Ａ）〜（Ｄ）は工程の説明図、図８（Ｅ）〜（Ｈ）は工程の説明図である。
【００２７】
図６において、薄物１１が基材１２の表面１２ａに透明なポリウレタン樹脂の仕上用塗料１５及び下地用塗料１３によって一体的に定着されてその商品価値が高められている。この図６に図示するような薄物１１を基材１２の表面１２ａに一体的に定着させるには次の方法によって行われている。
【００２８】
薄物１１を定着する基材１２の表面１２ａを研磨紙で磨いて表面１２ａに微細な凹凸を形成する（図７（Ａ）参照）。基材１２の表面１２ａに微細な凹凸を形成するのは、下地用塗料１３が付着し易いようにするためである。薄物１１には例えば紙類、布類のものなどが含まれ、その厚みは例えば１〜２mm程度のもので、下地用塗料１３で変色しないものが使用される。
【００２９】
薄物１１を定着する基材１２には、例えば木製板、金属製板、陶磁器製板などが使用される。また、基材１２としてはこれ以外に例えば箪笥の表面、テーブルの表面など家具類の表面部分なども含まれ、薄物１１が定着できる平坦な表面を有し又薄物１１を表面模様として利用できるものであればどのようなものでもよい。
【００３０】
基材１２の表面１２ａを研磨して微細な凹凸を形成させる研磨紙には、例えば１２０番目以上の小さな目の粗さのものが使用される。また、研磨紙で基材１２の表面１２ａに微細な凹凸を形成させるにあたり、予め基材１２の表面１２ａをシンナーで拭いて表面１２ａの汚れをとっておく。
【００３１】
下地用塗料１３は、仕上用塗料１５のポリウレタン樹脂を基材１２に塗るために使用されるもので、例えばキシレン４０〜５０％含有する液体Ａと、例えばキシレン１０〜２０％、酢酸エチル２０〜３０％、酢酸ブチル２０〜３０％を含有する液体Ｂとを、液体Ａ：液体Ｂ＝２：１の割合で混合した透明なものから構成されている。このうち、液体Ａは仕上用塗料１５のポリウレタン樹脂を付着させる働きを有し、液体Ｂは硬化剤として働く。
【００３２】
研磨紙によって表面１２ａに微細な凹凸が形成された基材１２の表面１２ａに、透明な下地用塗料１３を薄く塗る（図７（Ｂ）参照）。即ち、下地用塗料１３が基材１２の表面１２ａに付着する程度に薄く塗る。基材１２の表面１２ａには微細な凹凸が形成されているため、透明な下地用塗料１３は基材１２の表面１２ａに容易に付着する。
【００３３】
透明な下地用塗料１３を基材１２の表面１２ａに塗った後、直に薄物１１を基材１２の表面１２ａに薄く塗られた下地用塗料１３の表面に載せる（図７（Ｃ）参照）。
【００３４】
その上に再び透明な下地用塗料１３を塗って、薄物１１の表面を透明な下地用塗料１３で完全に被覆する。この場合、透明な下地用塗料１３によって、基材１２の表面１２ａに薄く塗られた下地用塗料１３の表面に載せた薄物１１の厚みが解消される程度までに十分に塗る（図７（Ｄ）参照）。
【００３５】
その後、透明な下地用塗料１３の表面１３ａをプレスしながら乾燥して平坦に仕上げる。例えば、下地用塗料１３の表面１３ａに平坦な面を有する重し１４を一晩程度載せてプレスしながら乾燥して、基材１２の表面１２ａに塗布した下地用塗料１３の表面１３ａを平坦にする（図８（Ｅ）参照）。この場合、重し１４の平坦な面には下地用塗料１３が付着しないような面になっている。
【００３６】
透明な下地用塗料１３の表面１３ａを平坦に仕上げた後に（図８（Ｆ）参照）、下地用塗料１３の表面１３ａを研磨紙で磨いて表面１３ａに微細な凹凸を形成する（図８（Ｇ）参照）。下地用塗料１３の表面１３ａに微細な凹凸を形成するのは、仕上用塗料１５が付着し易いようにするためである。下地用塗料１３の表面１３ａに微細な凹凸を形成させる研磨紙には例えば１２０番目以上の小さな目の粗さのものが使用される。また、下地用塗料１３の表面１３ａが平坦でない場合には、研磨紙によって平坦になるように研磨する。
【００３７】
表面１３ａに微細な凹凸が形成された透明な下地用塗料１３の表面１３ａに、ポリウレタン樹脂の透明な仕上用塗料１５を数回塗って仕上げる（図８（Ｈ）参照）。即ち、透明な下地用塗料１３の表面１３ａに透明な仕上用塗料１５を塗り、これが乾いたらまたその上に同一の透明な仕上用塗料１５を塗り、これを数回例えば３回以上繰り返して、仕上げる。
【００３８】
ポリウレタン樹脂の仕上用塗料１５は、例えばトルエン４０〜５０％、酢酸ブチル２０〜３０％を含有する液体Ｃと、例えばキシレン３０〜４０％、酢酸エチル３０〜４０％を含有する液体Ｄとを、液体Ｃ：液体Ｄ＝４：１の割合で混合した透明なものから構成されている。
【００３９】
〔実施の形態−３〕
ここで、図９（Ａ）は平面図、図９（Ｂ）は図９（Ａ）の断面図、図１０は側面図、図１１は側面図、図１２（Ａ）〜（Ｄ）は工程の説明図、図１３（Ｅ）〜（Ｈ）は工程の説明図である。
【００４０】
図９において、花や木の葉などの花木２１がガラス製基材２５の表面２５ａに透明なポリウレタン樹脂の仕上用塗料２９及び下地用塗料２７によって一体的に定着されてその商品価値が高められている。この図９に図示するような花木２１をガラス製基材２５の表面２５ａに一体的に定着させるには次の方法によって行われている。
【００４１】
花木２１として例えば花を使用する場合には、花をティッシュなどの吸水材２２に挟み、吸水材２２で挟んだ状態で花を軽くプレスしてティッシュなどの吸水材２２で花の水分を吸着させる。プレスの方法としては例えば厚みのある本２３のあいだに吸水材２２で挟んだ状態で花を挟み、本２３に重し２４を載せてプレスした状態で１日〜数日位経過させて、押し花を造る（図１０参照）。
【００４２】
本２３などを用いて軽くプレスをする場合において、花の表面が汚れているときには、プレスする前に予め、花の表面に付着した汚れを、水洗いしたりシンナーにより拭き取って、花の表面を綺麗にする。
【００４３】
また、花木２１として例えば木の葉を使用する場合には、木の葉をティッシュなどの吸水材２２に挟み、吸水材２２で挟んだ状態で木の葉をプレス機２４ａにかけて数日間プレスしてティッシュなどの吸水材２２で木の葉の水分を吸着させて、押し花状にプレスされた木の葉を造る（図１１参照）。
【００４４】
花木２１を定着するガラス製基材２５の表面２５ａに例えばエポキシ樹脂系の接着剤２６を薄く塗る。そして、１日程乾燥させた後に、接着剤２６の表面２６ａを研磨紙で磨いて表面２６ａに微細な凹凸を形成する（図１２（Ａ）参照）。ガラス製基材２５に塗られた接着剤２６の表面２６ａに微細な凹凸を形成するのは、下地用塗料２７が付着し易いようにするためである。
【００４５】
ガラス製基材２５に塗られた接着剤２６の表面２６ａを研磨して微細な凹凸を形成させる研磨紙には、例えば１２０番目以上の小さな目の粗さのものが使用される。
【００４６】
下地用塗料２７は、仕上用塗料２９のポリウレタン樹脂をガラス製基材２５に塗るために使用されるもので、例えばキシレン４０〜５０％含有する液体Ａと、例えばキシレン１０〜２０％、酢酸エチル２０〜３０％、酢酸ブチル２０〜３０％を含有する液体Ｂとを、液体Ａ：液体Ｂ＝２：１の割合で混合した透明なものから構成されている。このうち、液体Ａは仕上用塗料２９のポリウレタン樹脂を付着させる働きを有し、液体Ｂは硬化剤として働く。
【００４７】
研磨紙によって表面２６ａに微細な凹凸が形成されたガラス製基材２５に塗られた接着剤２６の表面２６ａに、透明な下地用塗料２７を薄く塗る（図１２（Ｂ）参照）。即ち、下地用塗料２７がガラス製基材２５に塗られた接着剤２６の表面２６ａに付着する程度に薄く塗る。ガラス製基材２５に塗られた接着剤２６の表面２６ａには微細な凹凸が形成されているため、透明な下地用塗料２７はガラス製基材２５に塗られた接着剤２６の表面２６ａに容易に付着する。
【００４８】
透明な下地用塗料２７をガラス製基材２５に塗られた接着剤２６の表面２６ａに塗った後、直に、前記の要領で造られた押し花状にプレスされた花木２１をガラス製基材２５の表面２５ａに薄く塗られた下地用塗料２７の表面に載せる（図１２（Ｃ）参照）。
【００４９】
その上に再び透明な下地用塗料２７を塗って、押し花状にプレスされた花木２１の表面を透明な下地用塗料２７で完全に被覆する。この場合、透明な下地用塗料２７によって、ガラス製基材２５の表面２５ａに薄く塗られた下地用塗料２７の表面に載せた花木２１の厚みが解消される程度までに十分に塗る（図１２（Ｄ）参照）。
【００５０】
その後、透明な下地用塗料２７の表面２７ａをプレスしながら乾燥して平坦に仕上げる。例えば、下地用塗料２７の表面２７ａに平坦な面を有する重し２８を一晩程度載せてプレスしながら乾燥して、ガラス製基材２５に塗られた接着剤２６の表面２６ａに塗布した下地用塗料２７の表面２７ａを平坦にする（図１３（Ｅ）参照）。この場合、重し２８の平坦な面には下地用塗料２７が付着しないような面になっている。
【００５１】
透明な下地用塗料２７の表面２７ａを平坦に仕上げた後に（図１３（Ｆ）参照）、下地用塗料２７の表面２７ａを研磨紙で磨いて表面２７ａに微細な凹凸を形成する（図１３（Ｇ）参照）。下地用塗料２７の表面２７ａに微細な凹凸を形成するのは、仕上用塗料２９が付着し易いようにするためである。下地用塗料２７の表面２７ａに微細な凹凸を形成させる研磨紙には例えば１２０番目以上の小さな目の粗さのものが使用される。また、下地用塗料２７の表面２７ａが平坦でない場合には、研磨紙によって平坦になるように研磨する。
【００５２】
表面２７ａに微細な凹凸が形成された透明な下地用塗料２７の表面２７ａに、ポリウレタン樹脂の透明な仕上用塗料２９を数回塗って仕上げる（図１３（Ｈ）参照）。即ち、透明な下地用塗料２７の表面２７ａに透明な仕上用塗料２９を塗り、これが乾いたらまたその上に同一の透明な仕上用塗料２９を塗り、これを数回例えば３回以上繰り返して、仕上げる。
【００５３】
ポリウレタン樹脂の仕上用塗料２９は、例えばトルエン４０〜５０％、酢酸ブチル２０〜３０％を含有する液体Ｃと、例えばキシレン３０〜４０％、酢酸エチル３０〜４０％を含有する液体Ｄとを、液体Ｃ：液体Ｄ＝４：１の割合で混合した透明なものから構成されている。
【００５４】
〔実施の形態−４〕
ここで、図１４（Ａ）は平面図、図１４（Ｂ）は図１４（Ａ）の断面図、図１５（Ａ）〜（Ｄ）は工程の説明図、図１６（Ｅ）〜（Ｈ）は工程の説明図である。
【００５５】
図１４において、薄物３１がガラス製基材３２に塗られた接着剤３３の表面３３ａに透明なポリウレタン樹脂の仕上用塗料３６及び下地用塗料３４によって一体的に定着されてその商品価値が高められている。この図１４に図示するような薄物３１をガラス製基材３２の表面１２ａに一体的に定着させるには次の方法によって行われている。
【００５６】
薄物３１を定着するガラス製基材３２の表面３２ａに例えばエポキシ樹脂系の接着剤３３を薄く塗る。そして、１日程乾燥させた後、接着剤３３の表面３３ａを研磨紙で磨いて表面３３ａに微細な凹凸を形成する（図１５（Ａ）参照）。ガラス製基材３２に塗られた接着剤３３の表面３３ａに微細な凹凸を形成するのは、下地用塗料３４が付着し易いようにするためである。薄物３１には例えば紙類、布類のものなどが含まれ、その厚みは例えば１〜２mm程度のもので、下地用塗料３４で変色しないものが使用される。
【００５７】
ガラス製基材３２に塗られた接着剤３３の表面３３ａを研磨して微細な凹凸を形成させる研磨紙には、例えば１２０番目以上の小さな目の粗さのものが使用される。
【００５８】
下地用塗料３４は、仕上用塗料３６のポリウレタン樹脂をガラス製基材３２に塗るために使用されるもので、例えばキシレン４０〜５０％含有する液体Ａと、例えばキシレン１０〜２０％、酢酸エチル２０〜３０％、酢酸ブチル２０〜３０％を含有する液体Ｂとを、液体Ａ：液体Ｂ＝２：１の割合で混合した透明なものから構成されている。このうち、液体Ａは仕上用塗料３６のポリウレタン樹脂を付着させる働きを有し、液体Ｂは硬化剤として働く。
【００５９】
研磨紙によって表面３３ａに微細な凹凸が形成されたガラス製基材３２に塗られた接着剤３３の表面３３ａに、透明な下地用塗料３４を薄く塗る（図１５（Ｂ）参照）。即ち、下地用塗料３４がガラス製基材３２に塗られた接着剤３３の表面３３ａに付着する程度に薄く塗る。ガラス製基材３２に塗られた接着剤３３の表面３３ａには微細な凹凸が形成されているため、透明な下地用塗料３４はガラス製基材３２に塗られた接着剤３３の表面３３ａに容易に付着する。
【００６０】
透明な下地用塗料３４をガラス製基材３２に塗られた接着剤３３の表面３３ａに塗った後、直に薄物３１をガラス製基材３２の表面３２ａに薄く塗られた下地用塗料３４の表面に載せる（図１５（Ｃ）参照）。
【００６１】
その上に再び透明な下地用塗料３４を塗って、薄物３１の表面を透明な下地用塗料３４で完全に被覆する。この場合、透明な下地用塗料３４によって、ガラス製基材３２の表面に薄く塗られた下地用塗料３４の表面に載せた薄物３１の厚みが解消される程度までに十分に塗る（図１５（Ｄ）参照）。
【００６２】
その後、透明な下地用塗料３４の表面３４ａをプレスしながら乾燥して平坦に仕上げる。例えば、下地用塗料３４の表面３４ａに平坦な面を有する重し３５を一晩程度載せてプレスしながら乾燥して、ガラス製基材３２に塗られた接着剤３３の表面３３ａに塗布した下地用塗料３４の表面３４ａを平坦にする（図１６（Ｅ）参照）。この場合、重し３５の平坦な面には下地用塗料３４が付着しないような面になっている。
【００６３】
透明な下地用塗料３４の表面３４ａを平坦に仕上げた後に（図１６（Ｆ）参照）、下地用塗料３４の表面３４ａを研磨紙で磨いて表面３４ａに微細な凹凸を形成する（図１６（Ｇ）参照）。下地用塗料３４の表面３４ａに微細な凹凸を形成するのは、仕上用塗料３６が付着し易いようにするためである。下地用塗料３４の表面３４ａに微細な凹凸を形成させる研磨紙には例えば１２０番目以上の小さな目の粗さのものが使用される。また、下地用塗料３４の表面３４ａが平坦でない場合には、研磨紙によって平坦になるように研磨する。
【００６４】
表面３４ａに微細な凹凸が形成された透明な下地用塗料３４の表面３４ａに、ポリウレタン樹脂の透明な仕上用塗料３６を数回塗って仕上げる（図１６（Ｈ）参照）。即ち、透明な下地用塗料３４の表面３４ａに透明な仕上用塗料３６を塗り、これが乾いたらまたその上に同一の透明な仕上用塗料３６を塗り、これを数回例えば３回以上繰り返して、仕上げる。
【００６５】
ポリウレタン樹脂の仕上用塗料３６は、例えばトルエン４０〜５０％、酢酸ブチル２０〜３０％を含有する液体Ｃと、例えばキシレン３０〜４０％、酢酸エチル３０〜４０％を含有する液体Ｄとを、液体Ｃ：液体Ｄ＝４：１の割合で混合した透明なものから構成されている。
【００６６】
なお、この発明は上記発明の実施の形態に限定されるものではなく、この発明の精神を逸脱しない範囲で種々の改変をなし得ることは勿論である。
【００６７】
【発明の効果】
以上の記載より明らかなように、請求項１の発明に係る花木を基材表面に一体的に定着させる方法によれば、花木を吸水材で挟んで一定時間プレスして押し花状の花木を造り、基材の表面を研磨紙で磨いて表面に微細な凹凸を形成し、仕上用塗料のポリウレタン樹脂を基材に塗るために、その基材の表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に前記押し花状の花木を載せ、その上に前記下地用塗料を塗って前記押し花状の花木の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることにより、押し花状にプレスされた花や木の葉などの花木を基材表面に一体的に定着させることができ、しかも、硬化した透明な下地用塗料及び仕上用塗料によって花木表面を完全に被覆して保護して、花木が剥がれたり疵付くのを確実に防ぐことができる。そして、基材の表面に花木の模様などを定着させることによって、その商品価値を高めることができる等、極めて新規的有益なる効果を奏するものである。
【００６８】
また、請求項２の発明に係る薄物を基材表面に一体的に定着させる方法によれば、基材の表面を研磨紙で磨いて表面に微細な凹凸を形成し、仕上用塗料のポリウレタン樹脂を基材に塗るために、その基材の表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に薄物を載せ、その上に前記下地用塗料を塗って前記薄物の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることにより、薄物を基材表面に一体的に定着させることができ、しかも、硬化した透明な下地用塗料及び仕上用塗料によって薄物表面を完全に被覆して保護して、薄物が剥がれたり疵付くのを確実に防ぐことができる。そして、基材の表面に薄物の模様などを定着させることによって、その商品価値を高めることができる等、極めて新規的有益なる効果を奏するものである。
【００６９】
また、請求項３の発明に係る花木を基材表面に一体的に定着させる方法によれば、花木を吸水材で挟んで一定時間プレスして押し花状の花木を造り、ガラス製基材の表面に接着剤を薄く塗り、乾いた後にガラス製基材の接着剤表面を研磨紙で磨いて表面に微細な凹凸を形成し、仕上用塗料のポリウレタン樹脂をガラス製基材に塗るために、そのガラス製基材の接着剤表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られたガラス製基材の表面に前記押し花状の花木を載せ、その上に前記下地用塗料を塗って前記押し花状の花木の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることにより、押し花状にプレスされた花や木の葉などの花木をガラス製基材表面に一体的に定着させることができ、しかも、硬化した透明な下地用塗料及び仕上用塗料によって花木表面を完全に被覆して保護して、花木が剥がれたり疵付くのを確実に防ぐことができる。そして、ガラス製基材の表面に花木の模様などを定着させることによって、その商品価値を高めることができる等、極めて新規的有益なる効果を奏するものである。
【００７０】
また、請求項４の発明に係る薄物を基材表面に一体的に定着させる方法によれば、ガラス製基材の表面に接着剤を薄く塗り、乾いた後にガラス製基材の接着剤表面を研磨紙で磨いて表面に微細な凹凸を形成し、仕上用塗料のポリウレタン樹脂をガラス製基材に塗るために、そのガラス製基材の接着剤表面に、キシレン４０〜５０％含有する液体Ａと、キシレン１０〜２０％、酢酸エチル２０〜３０％、酢酸ブチル２０〜３０％を含有する液体Ｂとを、液体Ａ：液体Ｂ＝２：１の割合で混合した透明な下地用塗料を薄く塗り、下地用塗料が塗られた基材の表面に薄物を載せ、その上に前記下地用塗料を塗って前記薄物の表面を下地用塗料で完全に被覆した後、下地用塗料の表面をプレスしながら乾燥して平坦に仕上げ、下地用塗料の表面を研磨紙で磨いて表面に微細な凹凸を形成し、その下地用塗料の表面に、トルエン４０〜５０％、酢酸ブチル２０〜３０％を含有する液体Ｃと、キシレン３０〜４０％、酢酸エチル３０〜４０％を含有する液体Ｄとを、液体Ｃ：液体Ｄ＝４：１の割合で混合したポリウレタン樹脂の透明な仕上用塗料を数回塗って仕上げることにより、薄物をガラス製基材表面に一体的に定着させることができ、しかも、硬化した透明な下地用塗料及び仕上用塗料によって薄物表面を完全に被覆して保護して、薄物が剥がれたり疵付くのを確実に防ぐことができる。そして、ガラス製基材の表面に薄物の模様などを定着させることによって、その商品価値を高めることができる等、極めて新規的有益なる効果を奏するものである。
【図面の簡単な説明】
【図１】（Ａ）はこの発明の実施の形態−１を示す平面図である。
（Ｂ）は図１（Ａ）の断面図である。
【図２】この発明の実施の形態−１を示す側面図である。
【図３】この発明の実施の形態−１を示す側面図である。
【図４】（Ａ）〜（Ｄ）はこの発明の実施の形態−１を示す工程の説明図である。
【図５】（Ｅ）〜（Ｈ）はこの発明の実施の形態−１を示す工程の説明図である。
【図６】（Ａ）はこの発明の実施の形態−２を示す平面図である。（Ｂ）は図６（Ａ）の断面図である。
【図７】（Ａ）〜（Ｄ）はこの発明の実施の形態−２を示す工程の説明図である。
【図８】（Ｅ）〜（Ｈ）はこの発明の実施の形態−２を示す工程の説明図である。
【図９】（Ａ）はこの発明の実施の形態−３を示す平面図である。（Ｂ）は図９（Ａ）の断面図である。
【図１０】この発明の実施の形態−３を示す側面図である。
【図１１】この発明の実施の形態−３を示す側面図である。
【図１２】（Ａ）〜（Ｄ）はこの発明の実施の形態−３を示す工程の説明図である。
【図１３】（Ｅ）〜（Ｈ）はこの発明の実施の形態−３を示す工程の説明図である。
【図１４】（Ａ）はこの発明の実施の形態−４を示す平面図である。（Ｂ）は図１４（Ａ）の断面図である。
【図１５】（Ａ）〜（Ｄ）はこの発明の実施の形態−４を示す工程の説明図である。
【図１６】（Ｅ）〜（Ｈ）はこの発明の実施の形態−４を示す工程の説明図である。
【符号の説明】
１    花木
２    吸水材
３    本
４    重し
４ａ  プレス機
５    基材
５ａ  表面
６    下地用塗料
６ａ  表面
７    重し
８    仕上用塗料
１１    薄物
１２    基材
１２ａ  表面
１３    下地用塗料
１３ａ  表面
１４    重し
１５    仕上用塗料
２１    花木
２２    吸水材
２３    本
２４    重し
２４ａ  プレス機
２５    ガラス製基材
２５ａ  表面
２６    接着剤
２６ａ  表面
２７    下地用塗料
２７ａ  表面
２８    重し
２９    仕上用塗料
３１    薄物
３２    ガラス製基材
３２ａ  表面
３３    接着剤
３３ａ  表面
３４    下地用塗料
３４ａ  表面
３５    重し
３６    仕上用塗料
【図１】
0004247848.tif 000002
【図２】
0004247848.tif 000003
【図３】
0004247848.tif 000004
【図４】
0004247848.tif 000005
【図５】
0004247848.tif 000006
【図６】
0004247848.tif 000007
【図７】
0004247848.tif 000008
【図８】
0004247848.tif 000009
【図９】
0004247848.tif 000010
【図１０】
0004247848.tif 000011
【図１１】
0004247848.tif 000012
【図１２】
0004247848.tif 000013
【図１３】
0004247848.tif 000014
【図１４】
0004247848.tif 000015
【図１５】
0004247848.tif 000016
【図１６】
0004247848.tif 000017